(57)【要約】【課題】通気性を阻害することなく、透湿性部材の表面に表面に保護塗料層を設けた調湿化粧パネルと、その製造方法を提供するにおいて、通気性阻害を効果的に防ぐ。【解決手段】内部に熱により膨張可能な膨張性マイクロカプセル４を含有し、透湿性部材２の表面に下塗形成された通気性塗料層３と、この通気性塗料層３の更に上面に保護塗料層を形成するために塗布形成された硬質塗料層５とを備えており、通気性塗料層３と硬質塗料層５との内部には、膨張性マイクロカプセル４を熱膨張させ破裂させることにより空隙６が形成され、これらの空隙６によって、基材２ａの表面の通性性が確保されている構造とした。【選択図】図１
2010030094.tif 000002
【特許請求の範囲】
【請求項１】
透湿性部材の表面に保護塗料層を設けた調湿化粧パネルであって、
内部に熱により膨張可能な膨張性マイクロカプセルを含有し、上記透湿性部材の表面に下塗形成された通気性塗料層と、
この通気性塗料層の更に上面に保護塗料層を形成するために塗布形成された硬質塗料層とを備えており、
上記通気性塗料層と上記硬質塗料層との内部には、上記膨張性マイクロカプセルを熱膨張させ破裂させることにより空隙が形成され、これらの空隙によって、上記透湿性部材の表面の通気性が確保されている構造としたことを特徴とする調湿化粧パネル。
【請求項２】
請求項１において、
上記透湿性部材は、通気性のある基材と、この基材の表面に形成された通気性部材とを備え、
上記通気性塗料層は、上記通気性部材の上に塗布されることを特徴とする調湿化粧パネル。
【請求項３】
表面に保護塗料層を設けた調湿化粧パネルの製造方法であって、
透湿性部材を準備し、
該透湿性部材の上面に、内部に熱により膨張可能な膨張性マイクロカプセルを含有した、通気性塗料を下塗して通気性塗料層を形成し、
ついで、上記通気性塗料層の上面に、硬質塗料を上塗して硬質塗料層を形成し、
上記硬質塗料層を熱硬化させるまでの間に、上記膨張性マイクロカプセルを加熱し破裂させて、上記通気性塗料層と上記硬質塗料層の内部に空隙を形成するとともに、これらの空隙によって、上記透湿性部材の表面の通気性を確保し、
その後に、上記硬質塗料層を熱硬化させることを特徴とする調湿化粧パネルの製造方法。
【請求項４】
請求項３において、
上記透湿性部材は、通気性のある基材と、この基材の表面に形成された通気性部材とを備え、
上記通気性塗料層は、上記通気性部材の上に塗布されることを特徴とする調湿化粧パネルの製造方法。
【発明の詳細な説明】
【技術分野】
【０００１】
本発明は、調湿化粧パネルおよび調湿化粧パネルの製造方法の改良に関する。
【背景技術】
【０００２】
近時においては近年、住宅等が高気密性、高断熱性を指向した構造が追求された結果、室内で発生した水分やガスなどは外部への拡散ができずに、室内のいたる所で結露を生じ、濡れや染みの原因となるという問題が生じている。
【０００３】
そこで、天然木化粧板と同等または、それ以上の吸放湿性能を有し、表面に化粧を施した調湿化粧パネルを提供することを目的として、調湿性能や消臭性能などの通気性のある基材を備えた調湿化粧パネルが種々開発されている。
【０００４】
ここで、通気性のある基材としては珪藻土やシリカゲル等の調湿材が内添された石膏ボードや、木質系パネルなどがあるが、内装用途に使用するには意匠性の問題から基材の表面や、基材の表面に貼られた化粧シートなどの通気性部材に塗装する場合が多い。化粧シートなどの通気性部材としては通気性のあるグラビア等の印刷等がされた化粧紙や各種織りのクロスシート、また木材を薄くスライスしたツキ板等がある。
【０００５】
ここで、調湿性や通気性のある基材に直接塗装する場合、塗膜層の通気性が低ければ塗料が遮断層となり調湿化粧パネルの調湿性を著しく低下させることとなる。
【０００６】
比較的に通気性の高い塗料としては塗膜をつくりにくい浸透型の塗料等が挙げられるが、これらの通気性塗料は一般的に塗膜が薄いため、塗装面に傷などがつきやすいなどの欠点がある。
【０００７】
また、化粧シートに木材を薄くスライスしたツキ板を用いた場合、表面に着色して意匠性をよくするのが一般的であるが、この場合も、着色する際に塗装層の通気性が低ければ塗料が遮断層となりパネルの調湿性を著しく低下させることとなる。
【０００８】
一般的には、塗料がツキ板に染込まないように、下地処理塗装を施すが、この下地処理でも遮断層を作ってしまい、通気性を損なってしまう。
【０００９】
これら下地処理塗装やその上の着色塗装でも、通気性の高い塗料としては、塗膜を作らない含浸型の塗料が挙げられるが、これらの通気性塗料層でも水分を通さない程度の遮断膜を有しているため、通気性がやや損われる状態となる。また、この含浸型の塗料は塗膜層が薄いため、表面が傷つきやすいといった課題が残る。
【００１０】
そこで、より通気性を高めるように開発された通気性塗料を塗布するようにした調湿化粧パネルが種々提案されている。
【００１１】
例えば、特許文献１には、通気性のある基材としての石膏板の上に透気性繊維質シート基材が積層され、さらにその上に樹脂バインダーに活性白土粉末を分散してなる通気性塗料層である吸放湿性樹脂層が積層された内装用化粧材が開示され提案されている。
【特許文献１】特開２００１−９６６５６号公報
【発明の開示】
【発明が解決しようとする課題】
【００１２】
しかしながら、上述の特許文献１に開示された内装用化粧板の技術では、塗膜の中の樹脂バインダーが、水分を通さない程度の遮断膜を有しているため、通気性に限界があるという問題があった。
【００１３】
本発明は上記事情に鑑みてなされたものであり、表面に保護塗膜を形成した場合にも、によるる通気性阻害がないを効果的に防ぐことができる調湿化粧パネルおよび調湿化粧パネルの製造方法を提供することを目的としている。
【課題を解決するための手段】
【００１４】
上記目的を解決するために請求項１に記載の調湿化粧パネルは、透湿性部材の表面に保護塗料層を設けた調湿化粧パネルであって、内部に熱により膨張可能な膨張性マイクロカプセルを含有し、上記透湿性部材の表面に下塗形成された通気性塗料層と、この通気性塗料層の更に上面に保護塗料層を形成するために塗布形成された硬質塗料層とを備えており、上記通気性塗料層と上記硬質塗料層との内部には、上記膨張性マイクロカプセルを熱膨張させ破裂させることにより空隙が形成され、これらの空隙によって、上記透湿性部材の表面の通気性が確保されている構造としたことを特徴としている。
【００１５】
また、請求項２に記載の調湿化粧パネルは、請求項１において、上記透湿性部材は、通気性のある基材と、この基材の表面に形成された通気性部材とを備えて構成されており、上記通気性塗料層は、上記通気性部材の上に塗布されることを特徴としている。
【００１６】
また、請求項３に記載の調湿化粧パネルの製造方法は、表面に保護塗料層を設けた調湿化粧パネルの製造方法であって、透湿性部材を準備し、該透湿性部材の上面に、内部に熱により膨張可能な膨張性マイクロカプセルを含有した通気性塗料を下塗して通気性塗料層を形成し、ついで、上記通気性塗料層の上面に、硬質塗料を上塗して硬質塗料層を形成し、上記硬質塗料層を熱硬化させるまでの間に、上記膨張性マイクロカプセルを加熱し破裂させて、上記通気性塗料層と上記硬質塗料層の内部には、空隙を形成するとともに、これらの空隙によって、上記透湿性部材の表面の通気性を確保し、その後に、上記硬質塗料層を熱硬化させることを特徴としている。
【００１７】
また、請求項４に記載の調湿化粧パネルの製造方法は、請求項３において、上記透湿性部材は、通気性のある基材と、この基材の表面に形成された通気性部材とを備えた構成とされ、上記通気性塗料層は、上記通気性部材の上に塗布されることを特徴としている。
【発明の効果】
【００１８】
従来、透湿性部材の表面に硬質塗料層を保護のために塗装した場合、硬質塗料層が塗膜を作ってしまうために、透湿性部材の通気性が阻害されるが、請求項１に記載の本発明の調湿化粧パネルによれば、透湿性部材の表面に硬質塗料層を保護のために塗装した場合、通気性塗料層と硬質塗料層との内部には空隙が形成されて通気性が付与されるので、調湿化粧パネルにおいて硬質塗料層による通気性阻害に起因する調湿性能の低下を防ぐことができる。
【００１９】
また、従来、通気性のある基材の表面に通気性化粧シートなどの通気性部材を設けた調湿化粧パネルの表面に硬質塗料層を保護のために塗装した場合、硬質塗料層が塗膜を作ってしまうために、通気性部材の通気性が阻害されるが、請求項２に記載の本発明の調湿化粧パネルによれば、通気性のある基材の表面に通気性化粧シートなどの通気性部材を設け、その表面に硬質塗料層を保護のために塗装した場合、通気性塗料層と硬質塗料層との内部には空隙が形成され通気性が付与されるので、調湿化粧パネルにおいて硬質塗料層による通気性阻害に起因する調湿性能の低下を防ぐことができる。
【００２０】
また、従来、透湿性部材の表面に硬質塗料層を保護のために塗装した場合、硬質塗料層が塗膜を作ってしまうために、透湿性部材の通気性が阻害されるが、請求項３に記載の本発明の調湿化粧パネルの製造方法によれば、透湿性部材の表面に硬質塗料層を保護のために塗装した場合、通気性塗料層と硬質塗料層との内部には空隙が形成され通気性が付与されるので、調湿化粧パネルにおいて硬質塗料層による通気性阻害に起因する調湿性能の低下を防ぐことができる。
【００２１】
また、従来、通気性のある基材の表面に通気性化粧シートなどの通気性部材を設けた調湿化粧パネルの表面に硬質塗料層を保護のために塗装した場合、硬質塗料層が塗膜を作ってしまうために、通気性部材の通気性が阻害されるが、請求項４に記載の本発明の調湿化粧パネルの製造方法によれば、通気性のある基材の表面に通気性化粧シートなどの通気性部材を設け、その表面に硬質塗料層を保護のために塗装した場合、通気性塗料層と硬質塗料層との内部には空隙が形成され通気性が付与されるので、調湿化粧パネルにおいて硬質塗料層による通気性阻害に起因する調湿性能の低下を防ぐことができる。
【発明を実施するための最良の形態】
【００２２】
以下、添付図面を参照しながら本発明の好ましい実施の一形態について説明する。図１は、本発明の調湿化粧パネル１の構成を模式的に示す断面図である。
【００２３】
本発明の調湿化粧パネル１は、図１に示すように、透湿性部材２を備えた調湿化粧パネル１であって、透湿性部材２の上面には、熱により膨張可能な膨張性マイクロカプセル４を内部に含有した通気性塗料層３が形成されるとともに、この通気性塗料層３の上面には保護塗料層を形成するための硬質塗料層５が更に形成されており、通気性塗料層３と硬質塗料層５との内部には、膨張性マイクロカプセル４（図３）を熱膨張させ破裂させることにより空隙６が形成され、これらの空隙６によって、透湿性部材２の表面の通気性が確保されている。
【００２４】
ここで、透湿性部材２は、通気性のある基材２ａと、この基材２ａの表面に形成された通気性部材２ｂとを備え、通気性塗料層３は、通気性部材２ｂの上に塗布されている。
【００２５】
基材２ａは、調湿性能のある通気性・透湿性を有する材料である。ここでは、調湿性能を有する多孔質の材料として、珪藻土入り石膏ボードが用いられている。
【００２６】
また、通気性部材２ｂも、通気性・透湿性を有する材料である。本実施形態では、０．１７ｍｍ厚の天然ツキ板の化粧シートが採用されており、この通気性部材２ｂは、通気性部材２ｂと基材２ａとの間に、接着剤２ｃを介在させることにより、基材２ａに接着されている。ここで、接着剤２ｃは、通気性接着剤として、澱粉系接着剤が用いられている。
【００２７】
また、通気性塗料層３は、膨張性マイクロカプセル４（図３）を含んだ透湿性ポリウレタン塗料が採用されている。ここで、膨張性マイクロカプセル４は、熱により膨張可能な微細な粒子である。本実施形態では、この膨張性マイクロカプセル４は、平均粒子径が、３〜３０μのプラスチック球体からなる微粒中空体であり、その内部に液体ガスを内包している。そのため、この膨張性マイクロカプセル４は、発泡開始温度９０〜１５０℃から液体ガスの発泡に伴い膨張して、最終的に体積が２０〜１００倍にまで達してから膨張破裂するようになっている。この膨張性マイクロカプセル４として、例えば、ＥＸＰＡＮＣＥＬ０５３ＤＵ（Ｅｘｐａｎｃｅｌ社製、発泡倍率３５倍、発泡開始温度１０１℃）などの市販品が利用可能である。
【００２８】
硬質塗料層５は、保護塗料層を形成するための塗料であり、耐磨耗性装飾処理が可能な硬化性ウレタン塗料が採用されている。
【００２９】
次に図２〜図７を参照して、本発明の実施の形態に係る調湿化粧パネルの製造方法について説明する。図２は、本発明の通気性塗料層を塗布する前の調湿化粧パネルを模式的に示す断面図であり、図３は、本発明の通気性塗料層を塗布した後の調湿化粧パネルを模式的に示す断面図である。また、図４は、赤外線を照射して、この赤外線の熱により通気性塗料層の中の膨張性マイクロカプセルを、膨張させることを開始した状態を示す断面図であり、図５は、赤外線をさらに照射して、この赤外線の熱により通気性塗料層を硬化させた状態を示す断面図である。そして、図６は、硬質塗料層を塗布した後の調湿化粧パネルを模式的に示す断面図であり、図７は、赤外線を照射して、この赤外線の熱により通気性塗料層の中の膨張性マイクロカプセルを膨張破裂させ、通気性塗料層と硬質塗料層とに空隙が形成された状態を示す断面図である。
【００３０】
調湿化粧パネル１の製造方法においては、まず、図２に示すように、基材２ａの表面に化粧シートからなる通気性部材２ｂを接着剤２ｃで接着して透湿性部材２を準備する。この時、基材２ａへ接着剤２ｃを塗布後、通気性部材２ｂをプレス圧締するが、接着剤２ｃの水蒸散を促進するため、プレス時の温は約７０℃としている。
【００３１】
次に、ステイン下地処理として図３に示すように、内部に熱により膨張可能な膨張性マイクロカプセル４を含有した通気性塗料層３を通気性部材２ｂの上面に刷毛で下塗する。
【００３２】
その後、図４に示すように、通気性塗料層３の上から赤外線７を照射して通気性塗料層３の中の膨張性マイクロカプセル４を加熱する。
【００３３】
すると、図５に示すように、通気性塗料層３の中の膨張性マイクロカプセル４が膨張するとともに、通気性塗料層３が硬化する。
【００３４】
ついで、図６に示すように、通気性塗料層３の上面に、硬質塗料層５を上塗する。
【００３５】
そして、硬質塗料層５を熱硬化させるまでの間に、硬質塗料層５の上から赤外線７を照射して通気性塗料層３の中の膨張性マイクロカプセル４を更に加熱すると、硬質塗料層５の流動性がなくなるとともに、図７に示すように、膨張性マイクロカプセル４が破裂して皮膜が破れ、カプセル中の気体が逃げて通気性塗料層３と硬質塗料層５の内部に空隙６が形成される。
【００３６】
そして、そのまま硬質塗料層５の上から赤外線７を照射し続けると硬質塗料層５が熱硬化して調湿化粧パネル１が完成する。
【００３７】
このように、熱・赤外線７によりマイクロカプセルが膨張し、皮膜が破れるまでは硬質塗料層５が固まらないようにすることで、基材２ａと硬質塗料層５の間に連通した空隙６を作り、高い通気性・透湿性の確保ができる。
【００３８】
また上層の硬質塗料層５は、直接膨張性マイクロカプセル４を含んでいないので、表面には微細な開口が形成されて通気性が確保されるので大きな空隙６がなく、表面の硬度など塗膜物性も確保できる。したがって、このように、硬い表面性を確保することができるので、高い通気性を持たせた上で・透湿性と表面硬度とを両立させるすることができる。
【００３９】
以上説明したように、本発明の調湿化粧パネル１によれば、通気性塗料層３と硬質塗料層５との内部には空隙６が形成されて通気性が付与されるので、調湿化粧パネル１において硬質塗料層５による通気性阻害に起因する調湿性能の低下を防ぐことができる。
【００４０】
このように、また、意匠性をあげるために、従来では、調湿性のある基材２ａ表面に化粧シート部材を貼りつけ、さらにこの化粧シート部材の表面に塗装をするため、した場合、塗料が塗膜を作ってしまってい通気性が阻害され調湿性能が低下してしまうという問題があったが、本発明では、化粧シート部材の上に膨張性マイクロカプセル４を含有した通気性塗料層３を塗布し、するので、化粧シート部材が貼着された調湿化粧パネル１においてその上から硬質塗料層５を塗布し、それが硬化する前に、膨張性マイクロカプセル４を膨張破壊させて空隙を形成しているので、形成した空隙によって表面のによる通る通気性が確保される阻害に起因する調湿性能の低下を防ぐことができる。
【００４１】
そして、意匠性が高く表面が傷つきにくく、かつ基材２ａの調湿性をできるだけ低下させない調湿化粧パネル１を提供することができる。
【００４２】
上述した実施の形態は本発明の好ましい具体例を例示したものに過ぎず、本発明は上述した実施の形態に限定されない。
【００４３】
例えば、通気性のある基材２ａは、珪藻土入り石膏ボードに限定されない。通気性を有する素材であれば、種々の設計変更が可能である。
【００４４】
また、通気性部材２ｂも、０．１７ｍｍ厚の天然ツキ板の化粧シートに限定されない。通気性を有する素材であれば、種々の設計変更が可能である。
【００４５】
また、接着剤２ｃは、澱粉系接着剤に限定されない。ウレタン系接着剤２ｃやゴム系接着剤２ｃなどの溶剤系の接着剤２ｃや、酢酸ビニル系エマルジョン接着剤２ｃ、澱粉系接着剤などの水溶性接着剤２ｃなど、通気性のある基材２ａと通気性部材２ｂとを接着可能な接着剤２ｃであれば、種々の接着剤２ｃが採用可能である。
【００４６】
さらに、透湿性部材２は、通気性のある基材２ａと、この基材２ａの表面に形成された通気性部材２ｂと、接着剤２ｃとを備えたものに限定されない。透湿性部材２が、通気性のある基材２ａだけからなる場合にも適用可能である。
【００４７】
また、通気性塗料層３は、透湿性ポリウレタン塗料を含むものに限定されない。膨張性マイクロカプセル４を含有可能な塗料であれば種々の塗料が採用可能である。
【００４８】
また、膨張性マイクロカプセル４６は、本実施形態では、ＥＸＰＡＮＣＥＬ０５３ＤＵ（Ｅｘｐａｎｃｅｌ社製、発泡倍率３５倍、発泡開始温度１０１℃）など、その内部に液体ガスを内包し、平均粒子径が、３〜３０μの樹脂性プラスチック球体からなるの市販品の微粒中空体を採用しているが、必ずしもそのような微粒中空体に限定されない。熱により膨張可能で、塗料に悪影響を及ぼさない発泡剤であれば、微粉のシリカゲルやゼオライト、珪藻土などの無機系吸放湿剤でも採用可能であるなど、種々の設計変更が可能である。
【００４９】
また、硬質塗料層５は、硬化性ウレタン塗料に限定されない。耐磨耗性装飾処理が可能であるなど保護塗料層を形成するものであれば、種々の硬質塗料が採用可能である。また、硬質塗料層５に、通気性塗料を配合したものであれば、通気性はさらに確保できる。
【００５０】
また、図１は、通気性塗料層３と硬質塗料層５との中に多孔性の構造が形成される状態を模式的に示したものであり、実施品は、必ずしも図１のような単純な態様ではない。膨張性マイクロカプセル４の皮膜が膨張破裂して、空隙６が形成され、多孔性の構造が形成される状態としては、空隙６が相互につらなり、複数の空隙６を介して通気性・透湿性が確保される態様も含まれる。
【００５１】
また、加熱は、赤外線７による加熱に限定されない。通気性塗料層３の中の膨張性マイクロカプセル４を膨張破裂させ空隙６を形成することができる加熱方法であれば、例えば、他の輻射熱エネルギーも採用可能であるし、その他、均一炉の中で対流伝熱により加熱するなど、種々の方法が採用可能である。
【００５２】
その他、本発明の特許請求の範囲内で種々の設計変更が可能であることはいうまでもない。
【図面の簡単な説明】
【００５３】
【図１】本発明の調湿化粧パネルの構成を模式的に示す断面図である。
【図２】本発明の通気性塗料層を塗布する前の調湿化粧パネルを模式的に示す断面図である。
【図３】本発明の通気性塗料層を塗布した後の調湿化粧パネルを模式的に示す断面図である。
【図４】赤外線を照射して、この赤外線の熱により通気性塗料層の中の膨張性マイクロカプセルを、膨張させることを開始した状態を示す断面図である。
【図５】赤外線をさらに照射して、この赤外線の熱により通気性塗料層を硬化させた状態を示す断面図である。
【図６】硬質塗料層を塗布した後の調湿化粧パネルを模式的に示す断面図である。
【図７】赤外線を照射して、この赤外線の熱により通気性塗料層の中の膨張性マイクロカプセルを膨張破裂させ、通気性塗料層と硬質塗料層とに空隙が形成された状態を示す断面図である。
【符号の説明】
【００５４】
１    調湿化粧パネル
２    透湿性部材
２ａ  基材
２ｂ  通気性部材
３    通気性塗料層
４    膨張性マイクロカプセル
５    硬質塗料層
６    空隙
【図１】
2010030094.tif 000003
【図２】
2010030094.tif 000004
【図３】
2010030094.tif 000005
【図４】
2010030094.tif 000006
【図５】
2010030094.tif 000007
【図６】
2010030094.tif 000008
【図７】
2010030094.tif 000009